고체 전해질 층 은 상술 한 리튬 이온 전도성 재료 를 성형 하 여 소결 함 으로써 제작 할 수 있 다 . 고체 전해질 층 을 구성 하 는 리튬 이온 전도성 재료 의 성 형 및 소결 방법 은 특별히 한정 되 지 않 고 일반 적 으로 알려져 있 는 성 형 및 소결 방법 을 이용 할 수 있 다 . 소결 온도 는 특별히 한정 되 지 않 지만 예 를 들 어 리튬 이온 전도성 재료 가 상술 한 세라믹 분말 재료 인 경우 700 ~ 1200 ℃ 의 범위 의 온도 인 것 이 바람직 하 고 , 700 ~ 1100 ℃ 의 범위 의 온도 인 것 이 보다 바람직 하 며 , 700 ~ 1000 ℃ 의 범위 의 온도 인 것 이 더욱 바람직 하 다 . 단 , Li 의 용융 · 휘발 을 수반 하 는 분해 반응 억제 의 관점 에서 1050 ℃ 이하 가 바람직 하 고 , 1000 ℃ 이하 가 보다 바람직 하 다 . 고체 전해질 층 의 소결 밀도 는 이론 밀도 에 대해 60 % 이상 인 것 이 바람직 하 고 , 보다 바람직 하 게 는 70 % 이상 이 며 , 더욱 바람직 하 게 는 80 % 이상 이 고 , 보다 더욱 바람직 하 게 는 90 % 이상 이 다 . 소결 밀도 가 클수록 저항 을 억제 할 수 있 기 때문 이 다 . 고체 전해질 층 의 소결 을 행할 때 는 상술 한 양극 층 또는 음극 층 중 적어도 하나 와 일체 소결 하 는 것 이 바람직 하 다 . 일체 소결 에 의해 층 계면 의 저항 을 줄일 수 있 기 때문 이 다 .